Procédé de formation des ampoules de quartz avec leurs tubes de pompage, spécialement des ampoules de lampes halogènes. L'objet de l'invention est la formation, à partir de tubes de quartz, des ampoules de lampes halogènes. On connait le procédé thermique de préparation des ampoules de lampes halogènes, à partir de tubes de quartz, consistant à fermer d'abord l'une des extrémités du tube, à y ajuster ensuite, par soudure, un second tube de diamètre plus petit, constituant un élément distinct. Ce procédé a'un inconvénient, car il exige des opérations délicates et difficiles ; en outre, pour éviter l'épaississement du col d'impact des deux tubes, il faut utiliser une pression d'air à I'intérieur du tube de quartz. Le but et l'intérêt de l'invention est la suppression de l'incon vénient et des difficultés de l'opération. Pour y parvenir il est proposé une solution à la fois plus économique et de meilleure qualité pour la préparation des ampoules à partir de tubes de quartz et notamment en éliminant l'opération de soudure des tubes de pompage Conformément à l'invention, le procédé de formation des ampoules de quartz avec leur tube de pompage consiste à fixer un tube de quartz droit entre les prises de deux broches coaxiales creuses, montées de cylindres dont les ouvertures sont alignées sur le même axe et animés d'un mouvement de rotation synchronisé ; puis on fit tourner ce tube grâce au mouvement de rotation des broches tandis qu'on le chauffe doucement en son milieu avec un chalumeau jusqu'à la limite de plasticité pour l'étirement du verre.Pendant la rotation du tube et grâce à la possibilité de déplacement d'avant en arrière de l'une des broches avec son système de fixation, on étire le tube de verre jusqu'à ce qu'il atteigne le diamètre prévu et la double longueur du tube de pompage. Puis, tout en continuant le mouvement de rotation du système de fixation et la chauffe du col d'impact des deux tubes ainsi obtenus, on rapproche la broche mobile vers l'autre broche jusqu'à la formation parfaite de l'ampoule et de son tube de pompage. Le procédé de formation des ampoules quartz selon cette métqpde est des plus simples, ne nécessitant nullement de dispositif ni d'opération complexes, éliminant en même temps les défauts de forme et l'emploi de tubes de pompage distincts à l'origine des tubes de quartz devant constituer l'ampoule. Les ampoules réalisées grâce ce à ce procédé sont d'excellente qualité et d'une esthétique réussie ; il est à signaler en outre que les tubes de pompage sont parfaitement centrés par rapport à l'axe de l'ampoule. Un exemple du procédé de formation des ampoules est décrit ci-dessous, accompagné d'une planche sur laquelle les figures I à 5 représentent les cinq phases opérationnelles de l'invention. Les extrémités du tube de quartz 1, au diamètre correspondant à la dimension des ampoules halogènes, sont fixées dans les dans les prises 2 et 3 situées sur les broches 4 et 5 placées en vis-à-vis suivant un alignement coaxial et dotées d'un mouvement de rotation synchronisé ; le support de la broche 4 est fixe, par contre le système de support de la broche 5 peut être déplacé vers l'avant et vers l'arrière dans l'axe des broches. Une fois déclenché le mouvement de rotation des broches 4 et 5,le tube de quartz 1 est chauffé doucement par un chaluleau 6, en son milieu 7 entre les prises 2 et 3, jusqu'à la température limite de plasticité du verre.(Fig.l). Puis grâce à la broche mobile 5, suivant l'axe de rotation et en cours de rotation des broches, on étire le tube de quartz 1 jusqu'à l'obtention d'un tube de diamètre 8 moindre, correspondant au diamètre prévu du tube de pompage et à deux fois sa longueur.(Fig.2). Ensuite les cols d'impact 9 entre les diamètres 1 et 8 sont chauffés doucement à leur tour, avec le chalumeau 6, jusqu'à la température de plasticité du verre, puis la broche mobile 5 est rapprochée quelque peu vers la broche fixe 4, ce qui a pour effet d'achever la formation parfaite des cols d'impact 9. (Fig.3). Après la formation des ampoules 10, les prises 2 et 3 sont libérées ; l'ampoule 10 comprenant le tube 1 avec les ouvertures 11 des broches 4 et 5 est alors avancée, puis, fixé de nouveau par les prises 2 et 3 le tube de quartz 1 est soumis à l'opération suivante de formation des ampoules suivant un rythme continu. (Fig. 1.2.3). Les ampoules ainsi formées passent alors à l'opération dernière qui consiste à les couper suivant la dimension voulue, avec une scie à diamant. Revendicatiorsz 1. Le procédé de formation des ampoules de quartz avec leurs tubes de pompage, spécialement des ampoules des lampes halogènes, grâce à l'emploi d'un chalumeau à gaz, est caractérisé par le fait qu'il utilise un tube de quartz droit, fixé dans les prises de deux broches coaxiales doublées de cylindres alignés dans le même axe et dotés d'un mouvement de rotation synchronisé. Après enclanchement du mouvement de rotation de l'ensemble du dispositif, on chauffe doucement avec un chalumeau le milieu du tube de quartz jusqu'à la température limite de plasticité du verre ; puis grâce à la possibilité de déplacement vers l'avant et vers l'arrière de l'une des deux broches suivant leur axe, le tube est étiré jusqu'à l'obtention d'un diamètre plus petit prévu pour le tube de pompage et à deux fois sa longueur; ensuite le col d'impact des deux tubes est chauffé à son tour, pendant qu'on rapproche quelque peu la broche mobile vers la broche fixe, jusqu'à l'achèvement parfait de l'ampoule et de son tube de pompage.